(57)【要約】【課題】充分な耐衝撃性を有し、加工プロセスや磁気記録層の成膜プロセスを複雑なものとすることがなく、表面平坦性に優れ、しかもコストダウンを可能とする磁気記録媒体用Ｓｉ基板を提供すること。【解決手段】本発明では、多結晶Ｓｉウェハの平坦化の工程でのエッチングは行なわれず、機械研削のみで平坦化がなされる（Ｓ１０４、Ｓ１０６）。これは、エッチング速度に結晶面依存性があるため、多結晶Ｓｉウェハをエッチングすると、ウェハ表面に露出している各結晶粒の結晶方位面の違いによって段差が生じることが避けられず、精密な表面平坦化の障害となるためである。そして、最終研磨段階に先立って予めＳｉウェハ表面を酸化膜で被覆して酸化膜付きＳｉウェハとし（Ｓ１０７）、この酸化膜表面を平坦化することで表面に段差のない平坦な基板（酸化膜付きＳｉ基板）を得ている（Ｓ１０８）。【選択図】図２
2009093758.tif 000002
【特許請求の範囲】
【請求項１】
多結晶シリコンのインゴットからコア抜きされた多結晶シリコンウェハの表面を機械研削する研削工程と、前記機械研削後の多結晶シリコンウェハの表面に酸化膜を形成する酸化工程と、前記酸化膜を研磨して該酸化膜の表面を平坦・平滑化する研磨工程とを備えていることを特徴とする磁気記録媒体用多結晶シリコン基板の製造方法。
【請求項２】
前記研磨工程で得られる酸化膜の厚みは１０００ｎｍ以下１０ｎｍ以上である請求項１に記載の磁気記録媒体用多結晶シリコン基板の製造方法。
【請求項３】
前記研削工程の機械研削を、加工劣化層の厚みが１０００ｎｍ以下となるように実行する請求項１又は２に記載の磁気記録媒体用多結晶シリコン基板の製造方法。
【請求項４】
請求項１乃至３に記載の製造方法で得られた多結晶シリコン基板上に磁気記録層を備えている磁気記録媒体。
【発明の詳細な説明】
【技術分野】
【０００１】
本発明は、磁気記録媒体製造用のシリコン基板の製造方法および当該製造方法で得られたシリコン基板上に磁気記録層を備えている磁気記録媒体に関する。
【背景技術】
【０００２】
情報記録の技術分野において、文字や画像あるいは楽曲といった情報を磁気的に読み込み・書き出しする手段であるハードディスク装置は、パーソナルコンピュータをはじめとする電子機器の一次外部記録装置や内蔵型記録手段として必須のものとなっている。このようなハードディスク装置には磁気記録媒体としてハードディスクが内蔵されているが、従来のハードディスクでは、ディスク表面に磁気情報を水平に書き込むいわゆる「面内磁気記録方式（水平磁気記録方式）」が採用されていた。
【０００３】
図１（Ａ）は、水平磁気記録方式のハードディスクの一般的な積層構造を説明するための断面概略図で、非磁性基板１上に、スパッタリング法で成膜されたＣｒ系下地層２、磁気記録層３および保護膜としてのカーボン層４が順次積層され、このカーボン層４の表面に液体潤滑剤を塗布して形成された液体潤滑層５が形成されている（例えば、特許文献１参照）。そして、磁気記録層３は、ＣｏＣｒ，ＣｏＣｒＴａ，ＣｏＣｒＰｔ等の一軸結晶磁気異方性のＣｏ合金であり、このＣｏ合金の結晶粒がディスク面と水平に磁化されて情報が記録されることとなる。なお、磁気記録層３中の矢印は磁化方向を示している。
【０００４】
しかしながら、このような水平磁気記録方式では、記録密度を高めるために個々の記録ビットのサイズを小さくすると、隣接した記録ビットのＮ極同士およびＳ極同士が反発し合って境界領域が磁気的に不鮮明になるので、高記録密度化のためには磁気記録層の厚みを薄くして結晶粒のサイズを小さくする必要がある。しかし、結晶粒の微細化（小体積化）と記録ビットの微小化が進むと熱エネルギによって結晶粒の磁化方向が乱されてデータが消失するという「熱揺らぎ」の現象が生じることが指摘され、高記録密度化には限界があるとされるようになった。つまり、ＫｕＶ／ｋＢＴ比が小さいと熱揺らぎの影響が深刻になるのである。なお、Ｋｕは磁気記録層の結晶磁気異方性エネルギ、Ｖは記録ビットの体積、ｋＢはボルツマン定数、Ｔは絶対温度（Ｋ）である。
【０００５】
このような問題に鑑みて検討されるようになったのが「垂直磁気記録方式」である。この記録方式では、磁気記録層はディスク表面と垂直に磁化されるため、Ｎ極とＳ極が交互に束ねられてビット配置され、磁区のＮ極とＳ極は隣接しあって相互に磁化を強めることとなる結果、磁化状態（磁気記録）の安定性が高くなる。つまり、垂直に磁化方向が記録される場合には、記録ビットの反磁界が低減されるので、水平磁気記録方式と比較すると、記録層の厚みをそれほど小さくする必要はない。このため、記録層厚を厚くして垂直方向を大きくとれば、全体としてＫｕＶ／ｋＢＴ比が大きくなって「熱揺らぎ」の影響を小さくすることが可能である。
【０００６】
上述のように、垂直磁気記録方式は、反磁場の軽減とＫｕＶ値を確保できるため、「熱揺らぎ」による磁化不安定性が低減され、記録密度の限界を大幅に拡大することが可能となる磁気記録方式であることから、超高密度記録を実現する方式として期待されている。
【０００７】
図１（Ｂ）は、軟磁性裏打ち層の上に垂直磁気記録のための記録層を設けた「垂直二層式磁気記録媒体」としてのハードディスクの基本的な層構造を説明するための断面概略図で、非磁性基板１１上に、軟磁性裏打ち層１２、磁気記録層１３、保護層１４、潤滑層１５が順次積層されている。ここで、軟磁性裏打ち層１２には、パーマロイやＣｏＺｒＴａアモルファスなどが典型的に用いられる。また、磁気記録層１３としては、ＣｏＣｒＰｔ系合金、ＣｏＰｔ系合金、ＰｔＣｏ層とＰｄとＣｏの超薄膜を交互に数層積層させた多層膜などが用いられる。なお、磁気記録層１３中の矢印は磁化方向を示している。
【０００８】
図１（Ｂ）に示したように、垂直磁気記録方式のハードディスクでは、磁気記録層１３の下地として軟磁性裏打ち層１２が設けられるが、その磁気的性質は「軟磁性」であり、層厚みは概ね１００ｎｍ〜２００ｎｍ程度とされる。この軟磁性裏打ち層１２は、書き込み磁場の増大効果と磁気記録膜の反磁場低減を図るためのもので、磁気記録層１３からの磁束の通り道であるとともに、記録ヘッドからの書き込み用磁束の通り道として機能する。つまり、軟磁性裏打ち層１２は、永久磁石磁気回路における鉄ヨークと同様の役割を果たす。このため、書き込み時における磁気的飽和の回避を目的として、磁気記録層１３の層厚に比較して厚く層厚設定される必要がある。  
【０００９】
磁気記録媒体は熱揺らぎ等による記録限界から、１００Ｇ〜１５０Ｇｂｉｔ／平方インチの記録密度を境として、図１（Ａ）に示したような水平磁気記録方式から、図１（Ｂ）に示したような垂直磁気記録方式に順次切り替わりつつある。垂直磁気記録方式での記録限界がどの程度であるかは現時点では定かではないが、５００Ｇｂｉｔ／平方インチ以上であることは確実視されており、一説では、１０００Ｇｂｉｔ／平方インチ程度の高記録密度が達成可能であるとされている。このような高記録密度が達成できると、２．５インチＨＤＤプラッタ当り６００〜７００Ｇバイトの記録容量が得られることになる。
【００１０】
ところで、ＨＤＤ用の磁気記録媒体用基板には、一般に、３．５インチ径の基板としてＡｌ合金基板が、２．５インチ径の基板としてガラス基板が使用されている。特に、ノートブックパソコンのようなモバイル用途では、ＨＤＤが外部からの衝撃を頻繁に受けるため、これらに搭載される２．５インチＨＤＤでは、磁気ヘッドの「面打ち」により記録メディアや基板が傷ついたり、データが破壊される可能性が高いことから、磁気記録媒体用基板として硬度の高いガラス基板が使用されるようになった。
【００１１】
モバイル機器が小型化されると、それに内蔵される磁気記録媒体用基板にはより高い耐衝撃性が求められることとなる。２インチ径以下の小口径基板用途の殆どはモバイル用途であるため、２．５インチ径の基板以上に、高い耐衝撃性が求められる。また、モバイル機器の小型化は必然的に、搭載部品の小型化と薄型化を要求するところとなり、２．５インチ径基板の標準厚が０．６３５ｍｍであるのに対し、例えば１インチ径基板の標準厚みは０．３８２ｍｍとされている。このような事情を背景として、ヤング率が高く薄板でも十分な強度が得られ、しかも磁気記録媒体の製造プロセスと相性のよい基板が求められている。
【００１２】
ガラス基板は主にアモルファス強化ガラスで０．３８２ｍｍ厚の１インチ径基板が実用化されているものの、これ以上の薄板化は容易ではない。また、ガラス基板は絶縁体であるため、磁性膜をスパッタ成膜する工程において基板がチャージアップを生じやすいという問題がある。実用上はスパッタ工程で基板の掴み換えを行うことで量産化を可能としているが、ガラス基板の使用を難しいものにしている要因の１つである。
【００１３】
また、次世代記録膜として高結晶磁気異方性を有するＦｅＰｔなどが検討されているが、高保磁力化するためには６００℃前後の高温熱処理が必要とされる。そこで、熱処理温度の低減が検討されてはいるが、それでも４００℃以上の熱処理が必要であり、この温度は、現在使用されているガラス基板の使用に耐え得る温度を超えており、Ａｌ基板もこのような高温での処理に耐え得ない。
【００１４】
更に、磁気記録媒体を微細加工することにより記録密度の向上を目指すディスクリートトラックメディア（DTM）やビットパターンドメディア（BPM）も検討されている。このような微細加工には半導体技術分野でのエッチング加工技術などが用いられているが、現行のガラス基板やＡｌ基板の表面を直接加工するのは難しいのが実情である。
【００１５】
ガラス基板やＡｌ基板以外にも、サファイアガラス基板、ＳｉＣ基板、エンジニアリングプラスティック基板、カーボン基板などの代替基板が提案されたが、強度、加工性、コスト、表面平滑性、成膜親和性、微細加工性、耐熱性などの観点からは、次世代記録基板の代替基板としては何れも不十分であるというのが実情である。
【００１６】
このような事情を背景として、本発明者らは、シリコン（Ｓｉ）の単結晶基板をＨＤＤ記録膜基板として使用することを既に提唱している（例えば、特許文献２参照）。  
【００１７】
Ｓｉ単結晶基板は広くＬＳＩ製造用基板として用いられ、表面平滑性、環境安定性、信頼性等に優れているのはもちろんのこと、剛性もガラス基板と比較して高いため、ＨＤＤ基板に適している。加えて、絶縁性のガラス基板とは異なり半導体性であり、通常はｐ型もしくはｎ型のドーパントが含まれていることが多いために、ある程度の導電性をもつ。したがって、スパッタ成膜時におけるチャージアップもある程度は軽減され、金属膜の直接スパッタ成膜やバイアススパッタも可能である。さらに、熱伝導性も良好で高温耐熱性もあるため、４００℃以上の基板加熱も容易で、ＦｅＰｔなど高温加熱を要するスパッタ成膜工程との相性は極めて良好である。
【００１８】
しかも、Ｓｉ基板の結晶純度は非常に高く、加工後の基板表面は安定で経時変化も無視できるという利点がある。また、半導体プロセスと相性の良いシリコン基板は、次世代記録メディアにも適用できる。
【特許文献１】特開平５−１４３９７２号公報
【特許文献２】特開２００５−１０８４０７号公報
【発明の開示】
【発明が解決しようとする課題】
【００１９】
しかしながら、ＬＳＩ等の素子製造用の「半導体グレード」のＳｉ単結晶は一般に高価である。更に、近年の太陽電池の普及による需要の増加に伴い、「ソーラーグレード」のシリコン単結晶やシリコン多結晶でも価格が高騰している。従って、単結晶Ｓｉ基板を磁気記録媒体用基板として用いることを考えた場合には、ガラス基板やＡｌ基板に比較して原料コスト面で大幅に劣るという深刻な問題がある。
【００２０】
また、単結晶Ｓｉ基板は、特定の結晶方位（１１０）に僻開するという性質があるため、モバイル機器等に搭載して外部衝撃を受けた場合に、僻開してしまうというおそれもある。この点につき端面の研磨加工の改善で実用上問題ないことを本発明者らは確認しているが、確率的には破損の可能性は残る。
【００２１】
本発明は、このような問題に鑑みてなされたもので、その目的とするところは、充分な耐衝撃性や耐熱性を有し、加工プロセスや磁気記録層の成膜プロセスを複雑なものとすることがなく、表面平坦性に優れ、しかもコストダウンを可能とする磁気記録媒体用Ｓｉ基板とその製造法を提供することにある。
【課題を解決するための手段】
【００２２】
上述の課題を解決するために、磁気記録媒体用多結晶シリコン基板の製造方法は、多結晶シリコンのインゴットからコア抜きされた多結晶シリコンウェハの表面を機械研削する研削工程と、前記機械研削後の多結晶シリコンウェハの表面に酸化膜を形成する酸化工程と、前記酸化膜を研磨して該酸化膜の表面を平坦・平滑化する研磨工程とを備えている。
【００２３】
好ましくは、前記研磨工程で得られる酸化膜の厚みは１０００ｎｍ以下１０ｎｍ以上である。
【００２４】
また、好ましくは、前記研削工程の機械研削は、加工劣化層の厚みが１０００ｎｍ以下となるように実行される。
【発明の効果】
【００２５】
本発明では、多結晶Ｓｉウェハの平坦化の工程で加工劣化層を除去するエッチングは行なわないこととしている。これは、エッチング速度に結晶面依存性があるため、多結晶Ｓｉウェハをエッチングすると、ウェハ表面に露出している各結晶粒の結晶方位面の違いによって段差が生じることが避けられず、精密な表面平坦化の障害となるためである。そして、最終研磨段階に先立って予めＳｉウェハ表面を酸化膜で被覆して酸化膜付きＳｉウェハとし、酸化膜表面を平坦化することで表面に段差のない平坦な基板（酸化膜付きＳｉ基板）を得ている。
【００２６】
これにより、充分な耐衝撃性を有し、加工プロセスや磁気記録層の成膜プロセスを複雑なものとすることがなく、表面平坦性に優れ、しかもコストダウンを可能とする磁気記録媒体用Ｓｉ基板を提供することが可能となる。
【発明を実施するための最良の形態】
【００２７】
以下に、図面を参照して本発明を実施するための形態について説明する。
【００２８】
図２は、本発明の磁気記録媒体用Ｓｉ基板の製造プロセスの一例を説明するためのフローチャートである。既に述べたが、本発明では、多結晶Ｓｉウェハの平坦化の工程で所謂「エッチング」は行なわないこととし、機械的な研削のみで表面平坦化している。これは、エッチング速度に結晶面依存性があるため、多結晶Ｓｉウェハをエッチングすると、ウェハ表面に露出している各結晶粒の結晶方位面の違いによって段差が生じることが避けられず、精密な表面平坦化の障害となるためである。
【００２９】
なお、最終的な研磨段階では通常、コロイダルシリカスラリを用いたＣＭＰ研磨が採用され、そのＣＭＰ研磨のエッチング効果によってＳｉウェハ面に段差が生じ得る。この問題を回避するため、本発明では、最終研磨段階に先立って予めＳｉウェハ表面を酸化膜で被覆して酸化膜付きＳｉウェハとし、酸化膜表面を平坦化することで表面に段差のない平坦な基板（酸化膜付きＳｉ基板）を得ている。この酸化工程は、前段の機械研削による薄い加工劣化層をアニールして緩和すると同時に、酸化によりアモルファス酸化シリコン層とすることにより、薄い劣化層を完全に消滅させることも兼ねている。
【００３０】
以下に、平坦表面をもつ酸化膜付きＳｉ基板を得るための手順を、図２のフローに沿って説明する。
【００３１】
先ず、Ｓｉ基板をコア抜きして取得するための多結晶Ｓｉウェハを準備する（Ｓ１０１）。この多結晶Ｓｉウェハは、いわゆる「半導体グレード」（一般には、その純度は「１１ナイン」（９９．９９９９９９９９９％）以上である）のものである必要はなく、概ね「太陽電池グレード」乃至はそれ以下の純度のものでよい。太陽電池グレードの多結晶Ｓｉウェハの純度は、一般的には「６ナイン」（９９．９９９９％）以上であるが、本発明では、「４ナイン」（９９．９９％）までは許容できる。なお、磁気記録媒体用の基板は基本的には構造材料として使用されるため、太陽電池用途と異なりボロン（Ｂ）や燐（Ｐ）などのドーパント量の制御をする必要はない。
【００３２】
多結晶Ｓｉウェハの純度の下限を「４ナイン」（９９．９９％）と設定するのは、これよりも低純度であると、粒界もしくは粒内に結晶中の不純物が析出して基板強度を低下させたり、表面平滑性を低下させるおそれがあるためである。なお、基板強度や基板平滑性等の観点からは多結晶Ｓｉウェハの純度は高いほど好ましいが、高純度とするにつれて原料コストは増大する。したがって、精々、「８ナイン」（９９．９９９９９９％）〜「９ナイン」（９９．９９９９９９９％）程度でよい。
【００３３】
多結晶Ｓｉウェハの形状は矩形でも円板状でもよい。なお、多結晶Ｓｉウェハ自体の強度や耐衝撃性を向上させる観点からは、多結晶粒の平均グレインサイズを５０μｍ以上（好ましくは１ｍｍ以上）であって１５ｍｍ以下とすることが望ましい。
【００３４】
この多結晶Ｓｉウェハから、レーザ加工による「コア抜き」により、多結晶Ｓｉ基板を取得する（Ｓ１０２）。本発明では、主として、モバイル機器用途の磁気記録媒体用Ｓｉ基板を想定しているので、コア抜きするＳｉ基板の直径は概ね６５ｍｍ以下であり、直径の下限は一般に２１ｍｍとなる。
【００３５】
コア抜き加工には、ダイヤモンド砥石によるカップ切断、超音波切断、ブラスト加工、ウォータージェット処理など種々の方法があるが、加工速度の確保、切り代量の削減、口径の切り替え容易性、治具製作や後加工の容易性などから、固体レーザによるレーザコア抜きが望ましい。固体レーザはパワー密度が高くビームを絞れるため、溶断残渣（ドロス）の発生が少なく加工面が相対的にきれいなためである。この場合のレーザ光源としては、Ｎｄ−ＹＡＧレーザやＹｂ−ＹＡＧレーザなどを挙げることができる。
【００３６】
コア抜きして得られたＳｉ基板に芯取を施し（Ｓ１０３）、さらに、調厚研削（Ｓ１０４）、端面研磨（Ｓ１０５）、精密研削（Ｓ１０６）を行なう。なお、図２に示した例では、ウェハの端面研磨（Ｓ１０５）を調厚研削（Ｓ１０４）の後に行うこととされているが、この順序を入れ替えてもよい。
【００３７】
調厚研削（Ｓ１０４）と精密研削（Ｓ１０６）は、一般的なＳｉ基板製造プロセスで採用されているラップ加工、エッチング、および１段研磨の代わりに行なわれるもので、エッチングに起因するＳｉウェハ表面での段差発生を回避するためのもので、これらの機械研削はＳｉ結晶の延性加工の領域で実施され、加工劣化層の厚みが概ね１０００ｎｍ以下（好ましくは１０ｎｍ以上）となるようにするものである。
【００３８】
調厚研削（Ｓ１０４）は、Ｓｉウェハの厚みの面内ばらつきや切断時の表面荒れを一定の範囲に抑えるために行なわれ、一般的なラップ加工の代わりとなる。また、精密研削（Ｓ１０６）では、調厚研削（Ｓ１０４）よりも更に高番手の研削砥石(例えば、４０００番以上のダイヤモンド砥石)が用いられ、ウェハ表面の加工劣化層を取り除き、ウェハの厚み調節や面うねりの低減が図られる。調厚研削（Ｓ１０４）や精密研削（Ｓ１０６）で微粒ダイヤモンド砥石を用いることとすると、研削痕も１００ｎｍ以下とすることができる。
【００３９】
上述したように、一般的なラップ加工、エッチング、および１段研磨の工程に代えて、調厚研削（Ｓ１０４）と精密研削（Ｓ１０６）を採用する主な理由は、多結晶Ｓｉウェハ表面の結晶粒間段差を生じさせないことにある。一般に、多結晶Ｓｉウェハをラップ加工した後に歪み取りのためのエッチングを行うと、結晶粒毎に結晶面方位が異なるため、エッチング速度に差が生じる結果、結晶粒間の段差は数μｍ以上にもなる。そして、このような段差を研磨によって取り除くためには長時間の処理が必要となるが、本発明においてはそのような長時間の処理そのものが不要となる。
【００４０】
また、調厚研削（Ｓ１０４）と精密研削（Ｓ１０６）の組み合わせは、研削によってウェハ表面領域に導入される結晶変質（劣化層）の程度が低く抑えられる（概ね１０００ｎｍ若しくはそれ以下）ため、加工劣化層を敢えて取り除かなくとも、酸化膜形成（Ｓ１０７）が可能であるという利点もある。
【００４１】
このような機械研削の加工において、研削砥石と研削機の選定は重要である。調厚研削（Ｓ１０４）で用いる砥石（調厚砥石）はダイヤモンド微粉の固定砥石で、粒度は３００番以上のものを用いることが望ましい。それ以下では、研削速度は高いが加工劣化層が厚くなり且つ研削痕が深くなるため好ましくない。また、精密研削（Ｓ１０６）では、更に高番手のダイヤモンド砥粒(例えば４０００番以上)を用いることは好ましい。ダイヤモンド微粉の固定には種々の方法があるが、例えば、切れ味の持続と剛性を兼ねているビトリファイドボンドを例示することができる。また、レジンボンド、メタルボンド、電着砥石なども使用可能である。
【００４２】
研削機の高剛性は、ウェハの厚みばらつきやうねり(ウェビネス)を低減する上で必要である。研削機には、平面研削機やロータリー研削機などがあるが、厚みばらつきやうねりの低減には、ロータリー研削機が望ましい。
【００４３】
このような機械研削の後に、多結晶Ｓｉウェハの表面を酸化して酸化膜を形成する（Ｓ１０７）。酸化膜形成方法には種々あるが、効率性と信頼性の観点から、熱酸化法が好ましい。例えば、１０００℃以上（好ましくは１０００〜１３００℃）の高温で水蒸気導入(水バブリング、（Ｈ２＋Ｏ２）ガスによるパイロ酸化など)して酸化するのが効率的である。もちろん、大気中熱酸化（１０００〜１３００℃）や高圧酸化も可能である。
【００４４】
その他の方法として、オルガノシリカ（有機シリカ）やシリコーン系材料を表面塗布し、熱処理してＳｉＯ２膜を得ることも可能である。オルガノシリカやシリコーン系材料を用いる場合には、シリコーン系材料やオルガノシリカを含有する液剤をＳｉウェハ表面に塗布して平滑な薄膜とした後、この薄膜を適度な温度で熱処理して有機成分を気散させることでＳｉＯ２膜を得る。
【００４５】
このような酸化膜形成用のシリコン源としては、シラン化合物（特にアルコキシシラン）を加水分解・縮合した加水分解縮合物等(例えば、Honeywell製アキュフローＴ−２７やアライドシグナル製のアキュグラスＰ−５Ｓなど)が例示される。
【００４６】
多結晶Ｓｉウェハの表面に酸化膜を設けることの利点は、当該酸化膜の存在によりウェハの強度が増すこと、酸化膜（ＳｉＯ２膜）はアモルファスであるために特定方向への僻開性がなくなること、および、後の研磨工程においてもウェハ面内での研磨速度が均一であって平坦性と平滑性を確保することが容易となる点などを挙げることができる。さらに、熱酸化処理やオルガノシリカ熱処理により、精密研削によって生じる薄い加工劣化層が熱酸化膜に転換されてダメージが回復されるという利点もある。
【００４７】
このようにして得られた多結晶Ｓｉウェハに、研磨（Ｓ１０８）を施す。この研磨（Ｓ１０８）は、概ね、表面平坦化の段階（粗研磨）と表面平滑化の段階（精密研磨）の２段階で行なわれる。ここでの研磨は酸化膜の面に対して行われるため、粗研磨スラリーには、例えば、セリアやコロイダルシリカが用いられる。また、表面平滑性を確保するための研磨である精密研磨は、例えば、コロイダルシリカ（平均粒径が２０乃至８０ｎｍ）スラリーを用いた５分〜１時間程度のＣＭＰ研磨により実行される。
【００４８】
なお、粗研磨は５〜５０ｋｇ／ｃｍ２の研磨圧で、精密研磨は１〜３０ｋｇ／ｃｍ２の研磨圧で行うことが好ましい。
【００４９】
上述のように、多結晶Ｓｉウェハの表面にはアモルファスの酸化膜が存在しているため、結晶粒毎の研磨速度の違いに起因する段差の問題はなくなる。このため、研磨スラリーのｐＨ値は、良好な研磨面が得られるものであれば、酸性でもアルカリ性でも構わないが、中性近傍からアルカリ性領域のもの（ｐＨ７〜１０）であることが好ましい。
【００５０】
この研磨（Ｓ１０８）により、適当な厚みの酸化膜部分が取り除かれ、一般には概ね１０〜１０００ｎｍ（例えば１０〜７００ｎｍ）程度の酸化膜厚となる。なお、１０ｎｍ以下の酸化膜では膜厚分布を均一にするのが難しくなり、１０００ｎｍ以上では研磨前の酸化膜厚を厚くしなければならないためコスト面で不利となる。
【００５１】
このように、本発明では、多結晶Ｓｉウェハの加工プロセスに精密研削加工を取り入れてエッチング工程をなくし、適切な段階でウェハ表面に酸化膜を形成するため、多結晶粒の結晶面方位の違いや結晶粒界の存在には影響を受けずにＣＭＰ研磨によって平坦・平滑な表面を得ることができる。また、ラップ加工やエッチング工程を省略できるので、ウェハ面上の段差解消や平滑化が容易となる。
【００５２】
このような研磨工程（Ｓ１０８）に続き、スクラブ超音波洗浄（Ｓ１０９）とＲＣＡ洗浄（Ｓ１１０）などによりウェハ表面を清浄化する。なお、適切な洗浄処理を行えば、スクラブ超音波洗浄（Ｓ１０９）だけでもよい。その後、当該基板表面を光学検査（Ｓ１１１）して、梱包・出荷される（Ｓ１１２）。
【００５３】
このようにして得られた多結晶Ｓｉ基板（ウェハ）上にＦｅＰｔなどの磁性膜を設けることにより、図１（Ｂ）に図示したような垂直磁気記録媒体や熱アシスト磁気記録媒体或いはビットパターンド媒体などが作製される。
【００５４】
以下に、実施例により本発明をより具体的に説明するが、本発明はこれらの実施例に限定されるものではない。
【実施例】
【００５５】
純度が「４ナイン」の多結晶Ｓｉウェハ（１５６ｍｍ角、厚み０．６ｍｍ）を準備し（Ｓ１０１）、この多結晶Ｓｉウェハから、レーザ加工機（ＹＡＧレーザ、波長１０６４ｎｍ）により、外径６５ｍｍ、内径２０ｍｍのＳｉ基板をコア抜きしてウェハ当たり４枚の基板を得た（Ｓ１０２）。これらの基板に、芯取（Ｓ１０３）、調厚研削（Ｓ１０４）、端面研磨（S１０５）、精密研削（Ｓ１０６）を施した。なお、調厚研削（Ｓ１０４）ではレジンボンドダイアモンド砥石の１０００番を用い、精密研削（Ｓ１０６）では８０００番のビトリファイドダイアモンド砥石を用いた。
【００５６】
さらに、多結晶Ｓｉウェハをスクラブ洗浄機にて粗洗浄を行い、付着ゴミや粒子を除去した後、１０５０℃にて水蒸気をバブリング供給した環境で１０時間保持して概ね１５００ｎｍの酸化膜を成膜した（Ｓ１０７）。なお、酸化膜厚は光学的な干渉測定装置で、直径Φ６５ｍｍ基板の半径３２ｍｍの周上４点を測定し平均化した。
【００５７】
次いで、多結晶Ｓｉウェハの主面に研磨（Ｓ１０８）を施した。先ず、粗研磨段階では両面研磨機を用い、ｐＨ９の平均セリア（粒径３０ｎｍ）のスラリーで、研磨圧２０ｋｇ／ｃｍ２で５分間から１０分間研磨し、概ね３００〜１０００ｎｍの酸化膜を表面から除去した。この粗研磨後の多結晶Ｓｉウェハ主面の粒間段差を光学検査機（Zygo社New View  6100）で調べたところ、酸化膜を５００ｎｍ以上研磨した試料では、明瞭な段差は認められなかった(表１参照)。
【００５８】
続いて、精密研磨段階として、粒の細かいコロイダルシリカ（ｐＨ値１０、粒径４０ｎｍ）を用いて研磨圧８ｋｇ／ｃｍ２のＣＭＰ研磨を行い、酸化膜の表面から１００〜４００ｎｍの酸化膜を研磨で除去して平滑面を得た。
【００５９】
これらの多結晶Ｓｉウェハを、スクラブ洗浄（Ｓ１０９）で残留コロイダルシリカを除去した後に、精密洗浄（ＲＣＡ洗浄：Ｓ１１０）を行い、多結晶Ｓｉウェハの表面特性を光学検査（Ｓ１１１）により評価した。具体的には、研磨面のうねり（マイクロウェビネスをZygo社製の光学計測器で測定）、および、平滑性（ラフネス：Digital Instrument社製のＡＦＭ装置で測定）を評価した。
【００６０】
表１は、このようにして得られた実施例１乃至７の試料の評価結果（Ｒａ：ラフネス、Ｗａ：ウェビネス、μ−Ｗａ：マイクロウェビネス）を纏めたものである。なお、比較例として、酸化膜付け無し（ノンコート）の試料の評価結果を同時に示した。
【００６１】
表１に示した結果のように、酸化膜に適当量の研磨加工を施すことにより酸化膜付き多結晶Ｓｉウェハの表面特性は良好なものとなり、磁気記録媒体用基板として好適な面状態のものが得られることがわかる。
【００６２】
【表１】
2009093758.tif 000003
【００６３】
図３は、実施例７の試料の表面を評価した結果を説明するための図で、図３（Ａ）は表面ラフネス、図３（Ｂ）はμ−ウェビネスの評価結果である。また、比較のために、比較例Ｂの試料のμ−ウェビネスの評価結果を図３（Ｃ）に示した。
【００６４】
そして、実施例７のシリコン基板上に、厚み１００ｎｍのＣｏＺｒＮｂ、厚み１０ｎｍのＲｕ、および、厚み２０ｎｍのＦｅＰｔを順次スパッタ法で成膜し、更に、ＣＶＤ法により成膜した厚み４ｎｍのダイアモンドライクカーボン（ＤＬＣ）とスピンコート法で塗布した潤滑膜を設けて磁気記録媒体とした。この磁気記録媒体の磁気特性は、表面特性も良好でＨｃ値が概ね１０ｋＯｅであり、良好な角形性を示した。
【産業上の利用可能性】
【００６５】
本発明は、充分な耐衝撃性を有し、加工プロセスや磁気記録層の成膜プロセスを複雑なものとすることがなく、表面平坦性に優れ、しかもコストダウンを可能とする磁気記録媒体用多結晶Ｓｉ基板と記録媒体を提供することを可能にする。
【図面の簡単な説明】
【００６６】
【図１】図１（Ａ）は水平磁気記録方式のハードディスクの一般的な積層構造を説明するための断面概略図、図１（Ｂ）は軟磁性裏打ち層の上に垂直磁気記録のための記録層を設けた「垂直二層式磁気記録媒体」としてのハードディスクの基本的な層構造を説明するための断面概略図である。
【図２】本発明の磁気記録媒体用Ｓｉ基板の製造プロセスの一例を説明するためのフローチャートである。
【図３】図３（Ａ）は実施例７の試料の表面ラフネス、図３（Ｂ）は同試料のμ−ウェビネスの評価結果、そして、図３（Ｃ）は比較例Ｂの試料のμ−ウェビネスの評価結果である。
【符号の説明】
【００６７】
１、１１  非磁性基板
２  Ｃｒ系下地層
３、１３  磁気記録層
４、１４  保護層
５、１５  潤滑層
１２  軟磁性裏打ち層
【図１】
2009093758.tif 000004
【図２】
2009093758.tif 000005
【図３】
2009093758.tif 000006